(57)【要約】【課題】  耐破砕性、低温定着性、耐オフセット性、そして分離性に優れたトナーに用いるトナー用樹脂粒子及びトナー並びにその製造方法を提供すること。【解決手段】  樹脂粒子と着色剤粒子とを水系媒体中で凝集及び融着して成るトナーの製造に用いるトナー用樹脂粒子として、コア層と、そのコア層を覆う１層以上の被覆層から成り、そのコア層に接する被覆層が、マトリックスとなる第１の樹脂と、その第１の樹脂よりも分子量の大きい第２の樹脂とを含有して成る樹脂粒子を用いる。【選択図】なし【特許請求の範囲】
【請求項１】
樹脂粒子と着色剤粒子とを水系媒体中で凝集及び融着して成るトナーの製造に用いるトナー用樹脂粒子であって、
上記樹脂粒子が、コア層と、該コア層を覆う１層以上の被覆層から成り、該コア層に接する被覆層が、該被覆層のマトリックスとなる第１の樹脂と、該第１の樹脂よりも分子量の大きい少なくとも１種の第２の樹脂とを含有して成るトナー用樹脂粒子。
【請求項２】
上記第２の樹脂は、上記第１の樹脂よりもＧＰＣにより測定された重量平均分子量が１×１０４以上大きい請求項１記載のトナー用樹脂粒子。
【請求項３】
上記コア層から上記被覆層にかけてマトリックスとなる樹脂の分子量が小さくなる分子量勾配を有する請求項１又は２に記載のトナー用樹脂粒子。
【請求項４】
上記被覆層が、コア層に接する中間層と、該中間層に接する外層の２層から成る請求項１から３のいずれか一つに記載のトナー用樹脂粒子。
【請求項５】
上記第１の樹脂が、ミニエマルション重合により合成されて成る請求項１から４のいずれか一つに記載のトナー用樹脂粒子。
【請求項６】
少なくとも結着剤樹脂と着色剤粒子とを含有するトナーであって、
上記結着剤樹脂が、コア層と、該コア層を覆う１層以上の被覆層から成り、該コア層に接する被覆層が、該被覆層のマトリックスを構成する第１の樹脂と、該第１の樹脂よりも分子量の大きい少なくとも１種の第２の樹脂とを含有して成るトナー用樹脂粒子から成り、該樹脂粒子と着色剤粒子とを水系媒体中で凝集及び融着して成るトナー。
【請求項７】
多段階重合によりコア層と、該コア層を覆う１層以上の被覆層から成る樹脂粒子を調製し、該樹脂粒子と着色剤粒子とを水系媒体中で凝集・融着させるトナーの製造方法であって、
上記コア層に接する被覆層を形成するに際し、該被覆層のマトリックスを構成する第１の樹脂となる単量体組成物と、第１の樹脂よりも分子量の大きい少なくとも１種の第２の樹脂とを含む単量体溶液を界面活性剤溶液に分散させてミニエマルション重合を行うトナーの製造方法。
【請求項８】
上記第２の樹脂は、上記第１の樹脂よりもＧＰＣにより測定された重量平均分子量が１×１０４以上大きい請求項７記載の製造方法。
【請求項９】
上記水系媒体中にワックスを分散させて、上記樹脂粒子と着色剤粒子とを凝集・融着させる請求項７又は８に記載の製造方法。
【発明の詳細な説明】
【技術分野】
【０００１】
本発明は、電子写真法、静電記録法等により形成された静電潜像を現像するためのトナーに関する。
【背景技術】
【０００２】
トナーの定着方式としては、加熱ロール方式が広く採用されている。加熱ロール方式では、トナー像は加熱溶融状態で加熱ロール表面と圧接触する。このため、トナー像の一部が加熱ロール表面に付着して転移し、次の被定着シート上に汚れを生じさせる現象、いわゆるオフセット現象の防止が課題となっている。また、加熱ロール方式では、ロール部に分離爪等の分離機構を設けて、紙等の被定着シートがロール部を通過した後にロールに巻き付く分離不良を防止している。しかし、複写機／プリンターの高速化によってストレスが増加する場合や被定着シート先端部にソリッド等がある場合は、分離不良や分離爪傷が発生するという問題が生じる。
【０００３】
このような加熱定着方法においては、トナーに用いる樹脂の分子量分布を制御することが必要とされている。すなわち、耐オフセット性を向上させるには、トナーの弾性率を増加させるため高分子量の樹脂を用いる必要があり、また、定着性を向上させるには、低分子量の樹脂を用いて被定着シートに対する接着性を向上させる必要がある。そのため、高分子量の樹脂と低分子量の樹脂の両者を含有する樹脂粒子を用い、その樹脂粒子と着色剤粒子とを凝集・融着させたトナーが提案されている（例えば、特許文献１）。
【特許文献１】特開２０００−２９２９７４号公報
【発明の開示】
【発明が解決しようとする課題】
【０００４】
一方、最近における複写機の小型化および低消費電力化などの要請から、従来のものより一層低温で定着可能なトナーが望まれている。このため、トナーには、定着可能な最低温度と、オフセット現象が発生しない最高温度の範囲（定着可能温度範囲）が広いことが要求される。しかしながら、低温定着性を向上させるため樹脂の分子量を小さくすると、溶融粘度の低い樹脂成分に起因して耐オフセット性が低下し、かつ分離不良が発生し易くなり、広い定着可能温度範囲を得ることができない。そのため、低温定着性と、耐オフセット性、そして分離性のすべてを十分に満足させるようなトナーは得られていないのが現状である。
また、分子量を小さくすると、トナーの機械強度が低下し、例えば現像器内等で破砕されて微粉が発生し、画像ノイズの原因となる。
【０００５】
そこで、本発明は、耐オフセット性や分離性を低下させることなく低温定着性を有し、かつ耐破砕性に優れたトナーに用いるトナー用樹脂粒子及びトナー並びにその製造方法を提供することを目的とした。
【課題を解決するための手段】
【０００６】
上記課題を解決するため、本発明のトナー用樹脂粒子は、樹脂粒子と着色剤粒子とを水系媒体中で凝集及び融着して成るトナーの製造に用いるトナー用樹脂粒子であって、上記樹脂粒子が、コア層と、該コア層を覆う１層以上の被覆層から成り、該コア層に接する被覆層が、マトリックスとなる第１の樹脂と、該第１の樹脂よりも分子量の大きい第２の樹脂とを含有して成ることを特徴とする。
【０００７】
本発明のトナー用樹脂粒子は、コア層に接する被覆層が、マトリックスを構成する第１の樹脂と、第１の樹脂よりも分子量の大きい第２の樹脂とを含有するようにしたので、定着時には第１の樹脂が溶融して低粘度化する一方、第２の樹脂はトナーに弾性を付与することにより定着時のトナー内部凝集力を高め高温オフセットを防ぐことができる。これにより、耐オフセット性及び分離性を低下させることなく、低温定着性を向上させることが可能となる。
また、本発明のトナー用樹脂粒子を着色剤粒子と凝集・融着させることにより、トナー粒子間の組成、分子量、そして表面特性のバラツキが極めて少ないトナーを得ることができる。この組成、分子量、そして表面特性の均一なトナーは、定着性や耐オフセット性、そして分離性をさらに向上させることが可能となる。
【０００８】
また、本発明のトナー用樹脂粒子は、第２の樹脂に、第１の樹脂よりもＧＰＣにより測定された重量平均分子量が１×１０４以上大きいものを用いることができる。
【０００９】
また、本発明のトナー用樹脂粒子には、コア層から被覆層にかけてマトリックスとなる樹脂の分子量が小さくなる分子量勾配を有するものを用いることができる。
【００１０】
また、本発明のトナー用樹脂粒子には、被覆層が、コア層に接する中間層と、その中間層に接する外層の２層から成るものを用いることができる。
【００１１】
また、本発明のトナー用樹脂粒子を用いて製造したトナーは、少なくとも結着剤樹脂と着色剤粒子とを含有するトナーであって、上記結着剤樹脂が、コア層と、該コア層を覆う１層以上の被覆層から成り、該コア層に接する被覆層が、マトリックスを構成する第１の樹脂と、該第１の樹脂よりも分子量の大きい第２の樹脂とを含有して成るトナー用樹脂粒子から成り、該樹脂粒子と着色剤粒子とを水系媒体中で凝集及び融着して成ることを特徴とする。
【００１２】
本発明のトナーは、以下の方法を用いて製造することができる。すなわち、本発明のトナーの製造方法は、多段階重合によりコア層と、該コア層を覆う１層以上の被覆層から成る樹脂粒子を調製し、該樹脂粒子と着色剤粒子とを水系媒体中で凝集・融着させるトナーの製造方法であって、上記コア層に接する被覆層を形成するに際し、該被覆層のマトリックスを構成する第１の樹脂となる単量体組成物と、第１の樹脂よりも分子量の大きい第２の樹脂とを含む単量体溶液を界面活性剤水溶液に分散させてミニエマルション重合を行うことを特徴とする。
【００１３】
また、本発明の製造方法は、第２の樹脂に、第１の樹脂よりもＧＰＣにより測定された重量平均分子量が１×１０４以上大きいものを用いることができる。
【００１４】
また、本発明の製造方法は、水系媒体中にワックスを分散させて、樹脂粒子と着色剤粒子とを凝集及び融着させて製造することができる。
【発明の効果】
【００１５】
本発明によれば、樹脂粒子の被覆層にマトリックスを構成する第１の樹脂より分子量の大きい第２の樹脂を含有しているので、耐オフセット性及び分離性を低下させることなく、低温定着性を向上させたトナーを提供することが可能となる。さらに、第２の樹脂の組成、分子量、そして含有率を選択することにより、樹脂粒子のマトリックスとなる樹脂の合成条件に変更を加えることなく、トナーの溶融粘度等の熱特性や弾性率等の機械的特性を所望の範囲に調整できるので、製造プロセスを簡略化することも可能となる。
【発明を実施するための最良の形態】
【００１６】
以下、本発明の実施の形態について詳細に説明する。
＜トナーの構造及び製造方法＞
本発明のトナーは、多段階重合により調製した樹脂粒子と、着色剤粒子とを水系媒体中で凝集・融着して成るトナーであり、その樹脂粒子は、コア層と、そのコア層を覆う１層以上の被覆層から構成されている。さらに、樹脂粒子は、コア層に接する被覆層が、マトリックスを構成する第１の樹脂と、その第１の樹脂よりも分子量の大きい第２の樹脂とを含有している。
【００１７】
なお、本発明において、「塩析／融着」とは、塩析（微粒子の凝集）と融着（微粒子間の界面消失）とが同時あるいは段階的に起こること、または、塩析と融着とを同時あるいは段階的に起こさせる行為をいう。このような塩析・融着の方法として、例えば特開２００２−１１６５７４号公報に記載の製造方法を用いることができる。
【００１８】
以下、本発明のトナーの構成材料および調製方法について説明する。
（第２の樹脂）
コア層に接する被覆層に含有させる第２の樹脂は、例えば、特開２００２−０４９１８０号公報に記載されたミニエマルション重合法を用いて被覆層に含有させることができる。ミニエマルション重合法は、臨界ミセル濃度以下の濃度の界面活性剤を溶解するとともに、コア層を構成する樹脂粒子を分散させた水系媒体中に、第２の樹脂を単量体中に溶解した単量体溶液を機械的エネルギーを利用して油滴（１０〜１，０００ｎｍ）を形成させて分散させ、得られた分散液に水溶性重合開始剤を添加して、ラジカル重合させる方法である。このミニエマルション重合法によれば、通常の乳化重合法とは異なり、単量体に溶解させた第２の樹脂の脱離が少なく、コア層を被覆する被覆層に十分な量の第２の樹脂を含有させることができる。
なお、水溶性重合開始剤を添加することに代えて、または、その水溶性重合開始剤を添加するとともに、油溶性の重合開始剤を前記の単量体溶液中に添加してもよい。
【００１９】
第２の樹脂は、樹脂粒子を構成する樹脂の重合に使用される単量体に溶解または分散するものであれば特に種類を限定するものではないが、以下のものが挙げられる。
ポリスチレン、ポリメチルメタクリレート、ＰＶＡ、ポリエチレン、ポリプロピレンやスチレン−ブチルアクリレート共重合体、スチレン−ブチルアクリレート−メタクリル酸共重合体、エチレン−スチレン共重合体などのビニル重合ポリマー、（テレフタル酸―ビスフェノールＡ）のポリエステル、(テレフタル酸、イソフタル酸、コハク酸、エチレングリコール、ビスフェノールＡＦ)のポリエステルなどのポリエステル類、６−ナイロン、６，６−ナイロン、（イソフタル酸、コハク酸、シクロヘキサンジアミン）のポリアミドなどのポリアミド、（ｍ−キシリレンジイソシアネート、１，６−ヘキサンジオール）のポリウレタン、（ｍ−キシリレンジイソシアネート、イソホロンジイソシアネート、１，６−ヘキサンジオール、ビスフェノールＡ）のポリウレタンなどのポリウレタン、（ｍ−キシリレンジイソシアネート、２，５−ヘキサンジアミン）のポリウレア、（イソホロンジイソシアネート、１，４−シクロヘキサンジアミン、２，５−ヘキサンジアミン）のポリウレアなどのポリウレア、（ピロメリット酸二無水物、２，５−ヘキサンジアミン、１，４−シクロヘキサンジアミン）のポリアミック酸またはポリイミド、（トリカルボキシルシクロブタン酢酸二無水物、ジアミノフェニルエーテル）のポリアミック酸またはポリイミドなどのポリアミック酸またはポリイミド、ポリエチレングリコール、ポリテトラメチレンエーテル、ポリフェニレンエーテルなどのポリエーテル、ポリフェニルスルホン、ポリエチレンスルホンなどのポリスルホン、ポリフェニルスルフィド、ポリエチレンスルフィドなどのポリスルフィド、またはこれらポリマーの共重合体（ポリエステルーアミド、ポリウレタンーウレア、ポリエステルーウレタン、ポリエーテルーウレタン、ポリエステルーエーテルーウレタンなど）などが挙げられる。
【００２０】
これら樹脂の分子量としては、ポリスチレン換算で重量平均分子量がミニエマルション重合で得られるポリマーの分子量より１０，０００以上大きい範囲で選択されるが、好ましくは２０，０００から５００，０００、さらに好ましくは２０，０００から３００，０００である。
【００２１】
ここで、第２の樹脂の分子量を選定するには、例えば、後述のＧＰＣを用いて行うことができる。まず、コア層のみからなる樹脂粒子１を調製し、その分子量分布をＧＰＣにより測定して分子量分布パターン１を得る。次いで樹脂粒子１の表面に第１の樹脂を重合して被覆層を有する樹脂粒子２を調製し、その分子量分布をＧＰＣにより測定して分子量分布パターン２を得る。分子量分布パターン２から重複する分子量分布パターン１を差し引くことにより、被覆層を構成する樹脂の分子量を算出する。これにより、得られた第１の樹脂の分子量に基いて、第２の樹脂の分子量を選定することができる。
【００２２】
また、第２の樹脂の含有量は、第１の樹脂１００重量部に対し、２〜３０重量部の範囲が好ましい。２重量部より小さいと、トナーに十分な弾性を付与することができず、３０重量部より大きいと樹脂粒子の軟化点が高くなるからである。
【００２３】
樹脂粒子のコア層や被覆層を構成するマトリックスとなる樹脂を得るために使用する重合性単量体としては、ラジカル重合性単量体を必須の構成成分とし、必要に応じて架橋剤を使用することができる。また、以下の酸性基を有するラジカル重合性単量体または塩基性基を有するラジカル重合性単量体を少なくとも１種類含有させることが好ましい。
（ラジカル重合性単量体）
ラジカル重合性単量体としては、特に限定されるものではなく従来公知のラジカル重合性単量体を用いることができる。また、要求される特性を満たすように、１種または２種以上のものを組み合わせて用いることができる。具体的には、芳香族系ビニル単量体、（メタ）アクリル酸エステル系単量体、ビニルエステル系単量体、ビニルエーテル系単量体、モノオレフィン系単量体、ジオレフィン系単量体、ハロゲン化オレフィン系単量体等を用いることができる。
【００２４】
芳香族系ビニル単量体としては、例えば、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレン、３，４−ジクロロスチレン等のスチレン系単量体およびその誘導体が挙げられる。
（メタ）アクリル酸エステル系単量体としては、アクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸−２−エチルヘキシル、β−ヒドロキシアクリル酸エチル、γ−アミノアクリル酸プロピル、メタクリル酸ステアリル、メタクリル酸ジメチルアミノエチル、メタクリル酸ジエチルアミノエチル等が挙げられる。
ビニルエステル系単量体としては、酢酸ビニル、プロピオン酸ビニル、ベンゾエ酸ビニル等が挙げられる。
ビニルエーテル系単量体としては、ビニルメチルエーテル、ビニルエチルエーテル、ビニルイソブチルエーテル、ビニルフェニルエーテル等が挙げられる。
モノオレフィン系単量体としては、エチレン、プロピレン、イソブチレン、１−ブテン、１−ペンテン、４−メチル−１−ペンテン等が挙げられる。
ジオレフィン系単量体としては、ブタジエン、イソプレン、クロロプレン等が挙げられる。
ハロゲン化オレフィン系単量体としては、塩化ビニル、塩化ビニリデン、臭化ビニル等が挙げられる。
【００２５】
（架橋剤）
架橋剤としては、トナーの特性を改良するためにラジカル重合性架橋剤を添加しても良い。ラジカル重合性架橋剤としては、ジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル等の不飽和結合を２個以上有するものが挙げられる。
【００２６】
（酸性基または塩基性基を有するラジカル重合性単量体）
酸性基を有するラジカル重合性単量体または塩基性基を有するラジカル重合性単量体としては、例えば、カルボキシル基含有単量体、スルホン酸基含有単量体、第１級アミン、第２級アミン、第３級アミン、第４級アンモニウム塩等のアミン系の化合物を用いることができる。
酸性基を有するラジカル重合性単量体としては、カルボン酸基含有単量体として、アクリル酸、メタクリル酸、フマール酸、マレイン酸、イタコン酸、ケイ皮酸、マレイン酸モノブチルエステル、マレイン酸モノオクチルエステル等が挙げられる。
スルホン酸基含有単量体としては、スチレンスルホン酸、アリルスルホコハク酸、アリルスルホコハク酸オクチル等が挙げられる。これらは、ナトリウムやカリウム等のアルカリ金属塩あるいはカルシウムなどのアルカリ土類金属塩の構造であってもよい。
塩基性基を有するラジカル重合性単量体としては、アミン系の化合物が挙げられ、ジメチルアミノエチルアクリレート、ジメチルアミノエチルメタクリレート、ジエチルアミノエチルアクリレート、ジエチルアミノエチルメタクリレート、および上記４化合物の４級アンモニウム塩、３−ジメチルアミノフェニルアクリレート、２−ヒドロキシ−３−メタクリルオキシプロピルトリメチルアンモニウム塩、アクリルアミド、Ｎ−ブチルアクリルアミド、Ｎ，Ｎ−ジブチルアクリルアミド、ピペリジルアクリルアミド、メタクリルアミド、Ｎ−ブチルメタクリルアミド、Ｎ−オクタデシルアクリルアミド；ビニルピリジン、ビニルピロリドン；ビニルＮ−メチルピリジニウムクロリド、ビニルＮ-エチルピリジニウムクロリド、Ｎ，Ｎ−ジアリルメチルアンモニウムクロリド、Ｎ，Ｎ−ジアリルエチルアンモニウムクロリド等を挙げることができる。
【００２７】
本発明に用いられるラジカル重合性単量体としては、酸性基を有するラジカル重合性単量体または塩基性基を有するラジカル重合性単量体が単量体全体の０．１〜１５質量％使用することが好ましく、ラジカル重合性架橋剤はその特性にもよるが、全ラジカル重合性単量体に対して０．１〜１０質量％の範囲で使用することが好ましい。
【００２８】
（連鎖移動剤）
樹脂粒子の分子量を調整することを目的として、一般的に用いられる連鎖移動剤を用いることが可能である。連鎖移動剤としては、特に限定されるものではなく例えばオクチルメルカプタン、ドデシルメルカプタン、ｔｅｒｔ−ドデシルメルカプタン等のメルカプタン、ｎ−オクチル−３−メルカプトプロピオン酸エステル、ターピノーレン、四臭化炭素およびα−メチルスチレンダイマー等が使用される。
【００２９】
（重合開始剤）
本発明に用いられるラジカル重合開始剤は水溶性であれば適宜使用が可能である。例えば過硫酸塩（過硫酸カリウム、過硫酸アンモニウム等）、アゾ系化合物（４，４’−アゾビス４−シアノ吉草酸及びその塩、２，２’−アゾビス（２−アミジノプロパン）塩等）、パーオキシド化合物等が挙げられる。
更に上記ラジカル性重合開始剤は、必要に応じて還元剤と組み合わせレドックス系開始剤とする事が可能である。レドックス系開始剤を用いる事で、重合活性が上昇し重合温度の低下が図れ、更に重合時間の短縮が期待できる。
重合温度は、重合開始剤の最低ラジカル生成温度以上であればどの温度を選択しても良いが例えば５０℃から９０℃の範囲が用いられる。但し、常温開始の重合開始剤、例えば過酸化水素−還元剤（アスコルビン酸等）の組み合わせを用いる事で、室温またはそれ以上の温度で重合する事も可能である。
【００３０】
（界面活性剤）
前述のラジカル重合性単量体を使用して重合を行うためには、界面活性剤を使用して水系媒体中に油滴分散を行う必要がある。この際に使用することのできる界面活性剤としては特に限定されるものでは無いが、下記のイオン性界面活性剤を好適なものの例として挙げることができる。
イオン性界面活性剤としては、スルホン酸塩（ドデシルベンゼンスルホン酸ナトリウム、アリールアルキルポリエーテルスルホン酸ナトリウム、３，３−ジスルホンジフェニル尿素−４，４−ジアゾ−ビス−アミノ−８−ナフトール−６−スルホン酸ナトリウム、オルト−カルボキシベンゼン−アゾ−ジメチルアニリン、２，２，５，５−テトラメチル−トリフェニルメタン−４，４−ジアゾ−ビス−β−ナフトール−６−スルホン酸ナトリウム等）、硫酸エステル塩（ドデシル硫酸ナトリウム、テトラデシル硫酸ナトリウム、ペンタデシル硫酸ナトリウム、オクチル硫酸ナトリウム等）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウム等）が挙げられる。
また、ノニオン性界面活性剤も使用することができる。具体的には、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等を挙げることができる。
【００３１】
（ワックス）
本発明のトナーを構成するトナー粒子中には、離型剤としてワックスが含有されていてもよい。ワックスをトナーに含有させる方法としては、ワックスの乳化分散液を凝集工程で樹脂粒子と一緒に集める方法やワックス乳化液に樹脂をシード重合させたものを用いる方法、あるいはモノマー中にワックスを溶解させて水系中に乳化分散させてミニエマルション重合させたものを用いるなどの方法を例示することができる。好適にはモノマー中にワックスを溶解させて水系中に乳化分散させてミニエマルション重合させたものがワックスの非離脱性の観点からもより好ましい。ワックス分散体を製造する方法は、例えば１９９５年３月樹脂学会発行の反応工学研究界レポート−１『乳化・分散技術と樹脂微粒子の粒子径制御  第三章』に記載のように、乳化・分散機器等を用いた従来公知のいずれかの方法を用いることができる。
また、このワックス分散体あるいは樹脂で被覆されたワックス分散体は２μｍ以下の分散粒径を有することが好ましく、より好ましくは１００〜１５００ｎｍの範囲である。
【００３２】
ここに、離型剤としては、種々の公知のもので、かつ水中に分散することができるものを例示することができる。このようなワックスの具体例としては、低分子量ポリエチレン、低分子量ポリプロピレン、共重合ポリエチレン、グラフト化ポリエチレン、グラフト化ポリプロピレン、等のオレフィン系ワックス、ベヘン酸ベヘニル、モンタン酸エステル、ステアリン酸ステアリル、等の長鎖脂肪族基を有するエステル系ワックス、水添ひまし油、カルナバワックス等の植物系ワックス、ジステアリルケトン等の長鎖アルキル基を有するケトン、アルキル基、フェニル基を有するシリコーン系ワックス、ステアリン酸等の高級脂肪酸、オレイン酸アミド、ステアリン酸アミド、等の高級脂肪酸アミド、長鎖脂肪酸アルコール、ペンタエリスリトール等の長鎖脂肪酸多価アルコール、及びその部分エステル体、パラフィン系ワックス、フィッシャートロプシュワックス、等が例示される。
【００３３】
これらのワックスの中で定着性を改善するためにより好ましいのは、融点が１００℃以下のワックスであり、更に好ましいワックスの融点は４０〜１００℃の範囲、特に好ましいのは６０〜９０℃の範囲である。融点が１００℃を越えると定着温度低減の効果が乏しくなる。本発明で用いるワックス微粒子あるいは樹脂で被覆された複合粒子は、上記ワックスを前述のカチオン系界面活性剤、アニオン系界面活性剤、ノニオン系界面活性剤の中から選ばれる少なくとも一種の乳化剤の存在下で乳化して得られる。これらの界面活性剤は二種以上を併用してもよい。この中で特にアニオン系界面活性剤を主として用いることが好ましい。
【００３４】
（着色剤）
本発明のトナーを構成する着色剤としては無機顔料、有機顔料、染料を挙げることができる。
無機顔料としては、従来公知のものを用いることができる。具体的な無機顔料を以下に例示する。黒色の顔料としては、例えば、ファーネスブラック、チャンネルブラック、アセチレンブラック、サーマルブラック、ランプブラック等のカーボンブラック、更にマグネタイト、フェライト等の磁性粉も用いられる。
これらの無機顔料は所望に応じて単独または複数を選択併用する事が可能である。また顔料の添加量は重合体に対して２〜２０質量％であり、好ましくは３〜１５質量％が選択される。
磁性トナーとして使用する際には、前述のマグネタイトを添加することができる。この場合には所定の磁気特性を付与する観点から、トナー中に２０〜６０質量％添加することが好ましい。
【００３５】
有機顔料及び染料としても従来公知のものを用いることができる。具体的な有機顔料及び染料を以下に例示する。
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５、Ｃ．Ｉ．ピグメントイエロー１５５、Ｃ．Ｉ．ピグメントイエロー１５６等が挙げられる。
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００３６】
また、染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いる事ができ、またこれらの混合物も用いる事ができる。
【００３７】
これらの有機顔料及び染料は所望に応じて単独または複数を選択併用する事が可能である。また顔料の添加量は重合体に対して２〜２０質量％であり、好ましくは３〜１５質量％が選択される。着色剤は表面改質して使用することもできる。その表面改質剤としては、従来公知のものを使用することができ、具体的にはシランカップリング剤、チタンカップリング剤、アルミニウムカップリング剤等が好ましく用いることができる。
【００３８】
（外添剤）
本発明のトナーには、前記した塩析／融着させて得られた着色粒子に流動性、帯電性の改良およびクリーニング性の向上などの目的で、いわゆる外添剤を添加して使用することができる。これら外添剤としては特に限定されるものでは無く、種々の無機微粒子、有機微粒子及び滑剤を使用することができる。
【００３９】
無機微粒子としては、従来公知のものを使用することができる。具体的には、シリカ、チタン、アルミナ微粒子等が好ましく用いることができる。これら無機微粒子としては疎水性のものが好ましい。具体的には、シリカ微粒子として、例えば日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。チタン微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。アルミナ微粒子としては、例えば、日本アエロジル社製の市販品ＲＦＹ−Ｃ、Ｃ−６０４、石原産業社製の市販品ＴＴＯ−５５等が挙げられる。
【００４０】
また、有機微粒子としては数平均一次粒子径が１０〜２０，０００ｎｍ程度の球形の有機微粒子を使用することができる。このものとしては、スチレンやメチルメタクリレートなどの単独重合体やこれらの共重合体を使用することができる。
【００４１】
滑剤には、例えばステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウムなどの塩等の高級脂肪酸の金属塩が挙げられる。
【００４２】
本発明のトナーを製造する方法の一例としては、第２の樹脂を重合性単量体に溶解して単量体溶液を調製する溶解工程、得られる単量体溶液を水系媒体中に分散する分散工程、得られる単量体溶液の水系分散系を重合処理することにより、第２の樹脂を含有する樹脂粒子の分散液を調製する重合工程、得られる樹脂粒子と、前記の着色剤粒子とを水系媒体中で塩析／融着させてトナー粒子を得る塩析／融着工程、得られるトナー粒子を水系媒体中より濾別し、トナー粒子から界面活性剤などを洗浄除去する濾過・洗浄工程、洗浄処理されたトナー粒子の乾燥工程から構成される。また、乾燥処理されたトナー粒子に外部添加剤を添加する外部添加剤添加工程が含まれていてもよい。
【００４３】
（１）溶解工程
第２の樹脂を重合性単量体中に溶解する方法としては特に限定されるものではない。なお、この単量体溶液中に、油溶性重合開始剤および他の油溶性の成分を添加することもできる。
【００４４】
（２）分散工程
単量体溶液を水系媒体中に分散させる方法としては、特に限定されるものではないが、機械的エネルギーにより分散させる方法が好ましく、特に、臨界ミセル濃度以下の濃度の界面活性剤を溶解してなる水系媒体中に、機械的エネルギーを利用して単量体溶液を油滴分散させることが好ましい。ここに、機械的エネルギーによる油滴分散を行うための分散機としては、特に限定されるものではないが、例えば「クレアミックス」、超音波分散機、機械式ホモジナイザー、マントンゴーリンおよび圧力式ホモジナイザーなどを挙げることができる。また、分散粒子径としては、１０〜１０００ｎｍとされ、好ましくは３０〜３００ｎｍとされる。
【００４５】
（３）重合工程
重合工程においては、基本的には従来公知の重合法（乳化重合法、懸濁重合法、シード重合法などの造粒重合法）を採用することができる。好ましい重合法の一例としては、ミニエマルション重合法を挙げることができる。また、かかる重合工程においては、重合反応を多段階的に分けて行うことによって異なる分子量分布を有する樹脂によって形成され、その粒子の表層に向かって分子量勾配が形成されてなる複合樹脂微粒子を得るための、いわゆる多段重合法を用いることが好ましい。
【００４６】
ここで、多段重合法について以下に説明する。多段重合法を用いる場合、本発明のトナーの製造方法は、以下に示す工程より構成されることが好ましい。
多段重合工程とは、オフセット発生防止したトナーを得るべく樹脂粒子の分子量分布を拡大させるために行う重合方法である。すなわち、１つの樹脂粒子において異なる分子量分布を有する相を形成するために重合反応を多段階に分けて行うものであって、得られた樹脂粒子がその粒子の中心より表層に向かって分子量勾配を形成させる様に意図して行うものである。例えば、はじめに樹脂量の樹脂粒子分散液を得た後、新たに重合性単量体と連鎖移動剤を加えることによって低分子量の表層を形成する方法が採られている。本発明においては、製造の安定性および得られるトナーの破砕強度の観点から三段重合以上の多段重合法を採用することが好ましい。以下に、多段重合法の代表例である二段重合法および三段重合法について説明する。この様な多段階重合反応によって得られたトナーでは破砕強度の観点から表層程低分子量のものが好ましい。
【００４７】
三段重合法によって得られるトナー粒子によって構成されるトナーにおいては、離型剤を中間分子量樹脂よりなる中間層のみに含有させることにより、離型剤を微細かつ均一に分散することができると共に、最終的に得られるトナーには非磁性一成分現像剤として好適に用いることのできる十分な耐久性が得られる。更に三段重合法を具体的に説明すると、先ず、常法に従った重合処理（第１段重合）により得られた樹脂粒子（Ｈ）の分散液を、水系媒体（界面活性剤の水溶液）に添加すると共に、当該水系媒体中に、離型剤を重合性単量体（Ｍ）に溶解させてなる単量体溶液を油滴分散させた後、この系を重合処理（第２段重合）することにより、当該樹脂粒子（Ｈ）（核粒子）の表面に、離型剤を含有する樹脂（重合性単量体（Ｍ）の重合体）からなる被覆層（Ｍ）（中間層）を形成してなる複合樹脂粒子〔樹脂量樹脂（Ｈ）−中間分子量樹脂（Ｍ）〕の分散液を調製する。次いで、得られた複合樹脂粒子の分散液に、重合開始剤と、低分子量樹脂を得るための重合性単量体（Ｌ）とを添加し、当該複合樹脂粒子の存在下に重合性単量体（Ｌ）を重合処理（第３段重合）することにより、当該複合樹脂粒子の表面に、低分子量の樹脂（重合性単量体（Ｌ）の重合体）からなる被覆層（Ｌ）を形成する。このようにして、樹脂量樹脂から形成される中心部（核）と、離型剤を含有する中間層と、低分子量樹脂から形成される外層（殻）とにより構成される複合樹脂粒子が製造される。
【００４８】
（４）塩析／融着工程
塩析／融着工程においては、上記の重合工程により得られる樹脂粒子の分散液に着色剤粒子の分散液を添加し、前記樹脂粒子と、前記着色剤粒子とを水系媒体中で塩析／融着させ、着色粒子（トナー粒子）を得る。
塩析／融着法は、樹脂粒子と着色剤粒子とが存在している水中に、アルカリ金属塩およ／またはアルカリ土類金属塩等からなる塩析剤を臨界凝集濃度以上の凝集剤として添加し、次いで、前記樹脂粒子のガラス転移点以上に加熱することで塩析を進行させると同時に融着を行う工程である。この工程では、水に無限溶解する有機溶媒を添加してもよい。
【００４９】
塩析／融着工程における「水系媒体」とは、主成分（５０質量％以上）が水からなるものをいう。ここに、水以外の成分としては、水に溶解する有機溶媒を挙げることができ、例えばメタノール、エタノール、イソプロパノール、ブタノール、アセトン、メチルエチルケトン、テトラヒドロフランなどが挙げられる。これらのうち、樹脂を溶解しない有機溶媒であるメタノール、エタノール、イソプロパノール、ブタノールのようなアルコール系有機溶媒が特に好ましい。
塩析／融着工程に使用される着色剤粒子は、着色剤を水系媒体中に分散することにより調製することができる。着色剤の分散処理は、水中で界面活性剤濃度を臨界ミセル濃度（ＣＭＣ）以上にした状態で行われる。
【００５０】
着色剤の分散処理に使用する分散機は特に限定されないが、好ましくは、「クレアミックス」、超音波分散機、機械的ホモジナイザー、マントンゴーリンや圧力式ホモジナイザー等の加圧分散機、サンドグラインダー、ゲッツマンミルやダイヤモンドファインミル等の媒体型分散機が挙げられる。また、使用される界面活性剤としては、前述の界面活性剤と同様のものを挙げることができる。
【００５１】
なお、着色剤（粒子）は表面改質されていてもよい。着色剤の表面改質法は、溶媒中に着色剤を分散させ、その分散液中に表面改質剤を添加し、この系を昇温することにより反応させる。反応終了後、着色剤を濾別し、同一の溶媒で洗浄ろ過を繰り返した後、乾燥することにより、表面改質剤で処理された着色剤（顔料）が得られる。
【００５２】
ここで、塩析剤であるアルカリ金属塩及びアルカリ土類金属塩は、アルカリ金属として、リチウム、カリウム、ナトリウム等が挙げられ、アルカリ土類金属として、マグネシウム、カルシウム、ストロンチウム、バリウムなどが挙げられ、好ましくはカリウム、ナトリウム、マグネシウム、カルシウム、バリウムが挙げられる。また塩を構成するものとしては、塩素塩、臭素塩、沃素塩、炭酸塩、硫酸塩等が挙げられる。さらに、前記水に無限溶解する有機溶媒としては、メタノール、エタノール、１−プロパノール、２−プロパノール、エチレングリコール、グリセリン、アセトン等があげられるが、炭素数が３以下のメタノール、エタノール、１−プロパノール、２−プロパノールのアルコールが好ましく、特に、２−プロパノールが好ましい。
【００５３】
塩析／融着工程においては、塩析剤を添加した後に放置する時間（加熱を開始するまでの時間）をできるだけ短くすることが好ましい。すなわち、塩析剤を添加した後、樹脂粒子および着色剤粒子の分散液の加熱をできるだけ速やかに開始し、樹脂粒子のガラス転移温度以上とすることが好ましい。この理由としては明確ではないが、塩析した後の放置時間によって、粒子の凝集状態が変動し、粒径分布が不安定になったり、融着させたトナーの表面性が変動したりする問題が発生する。加熱を開始するまでの時間（放置時間）は、通常３０分以内とされ、好ましくは１０分以内である。
塩析剤を添加する温度は特に限定されないが、樹脂粒子のガラス転移温度以下であることが好ましい。また、塩析／融着工程においては、加熱により速やかに昇温させる必要があり、昇温速度としては、１℃／分以上とすることが好ましい。昇温速度の上限は、特に限定されないが、急速な塩析／融着の進行による粗大着色粒子の発生を抑制する観点から１５℃／分以下とすることが好ましい。
さらに、樹脂粒子および着色剤粒子の分散液が前記ガラス転移温度以上の温度に到達した後、当該分散液の温度を一定時間保持することにより、塩析／融着を継続させることが肝要である。これにより、着色粒子（トナー粒子）の成長（樹脂粒子および着色剤粒子の凝集）と、融着（粒子間の界面消失）とを効果的に進行させることができ、最終的に得られるトナーの耐久性を向上することができる。
また、会合着色粒子の成長を停止させた後に、加熱による融着を継続させてもよい。
【００５４】
（５）濾過／洗浄工程
この濾過・洗浄工程では、上記の工程で得られた着色粒子（トナー粒子）の分散液から当該着色粒子を濾別する濾過処理と、濾別された着色粒子（ケーキ状の集合物）から界面活性剤や塩析剤などの付着物を除去する洗浄処理とが施される。ここで、濾過処理方法としては、遠心分離法、ヌッチェ等を使用して行う減圧濾過法、フィルタープレス等を使用して行う濾過法など特に限定されるものではない。
【００５５】
（６）乾燥工程
この工程は、洗浄処理された着色粒子（トナー粒子）を乾燥処理する工程である。
この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、攪拌式乾燥機などを使用することが好ましい。
乾燥処理された着色粒子（トナー粒子）の水分は、５質量％以下であることが好ましく、更に好ましくは２質量％以下である。
なお、乾燥処理された着色粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサー等の機械式の解砕装置を使用することができる。
【００５６】
（７）外添剤の添加工程
この工程は、乾燥処理された着色粒子（トナー粒子）に外添剤を添加する工程である。外添剤を添加するために使用される装置としては、タービュラーミキサー、ヘンシエルミキサー、ナウターミキサー、Ｖ型混合機などの種々の公知の混合装置を挙げることができる。
【００５７】
本発明のトナー粒子は、着色剤、離型剤、以外にトナー用材料として種々の機能を付与することのできる材料を加えてもよい。具体的には荷電制御剤等が挙げられる。これらの成分は前述の塩析／融着段階で樹脂粒子と着色剤粒子と同時に添加し、トナー中に包含する方法、樹脂粒子自体に添加する方法等種々の方法で添加することができる。
荷電制御剤も同様に種々の公知のもので、かつ水中に分散することができるものを使用することができる。具体的には、ニグロシン系染料、ナフテン酸または高級脂肪酸の金属塩、アルコキシル化アミン、第４級アンモニウム塩化合物、アゾ系金属錯体、サリチル酸金属塩あるいはその金属錯体等が挙げられる。
【００５８】
なお、本発明に用いる樹脂の分子量はＧＰＣを用いて測定することができる。具体的には、測定試料０．５〜５．０ｍｇ（具体的には１ｍｇ）に対してＴＨＦを１ｍｌ加え、マグネチックスターラーなどを用いて室温にて攪拌を行って十分に溶解させる。次いで、ポアサイズ０．４５〜０．５０μｍのメンブランフィルターで処理した後にＧＰＣへ注入する。ＧＰＣの測定条件としては、４０℃にてカラムを安定化させ、ＴＨＦを毎分１ｍｌの流速で流し、１ｍｇ／ｍｌの濃度の試料を約１００μｌ注入して測定する。カラムは、市販のポリスチレンジェルカラムを組み合わせて使用することが好ましい。例えば、昭和電工社製のＳｈｏｄｅｘ  ＧＰＣ  ＫＦ−８０１，８０２，８０３，８０４，８０５，８０６，８０７の組合せや、東ソー社製のＴＳＫｇｅｌＧ１０００Ｈ、Ｇ２０００Ｈ，Ｇ３０００Ｈ，Ｇ４０００Ｈ，Ｇ５０００Ｈ，Ｇ６０００Ｈ，Ｇ７０００Ｈ，ＴＳＫ  ｇｕａｒｄ  ｃｏｌｕｍｎの組合せなどを挙げることができる。また、検出器としては、屈折率検出器（ＲＩ検出器）またはＵＶ検出器を用いるとよい。試料の分子量測定では、試料の有する分子量分布を単分散のポリスチレン標準粒子を用いて作成した検量線を用いて算出する。検量線作成用のポリスチレンとしては１０点程度用いるとよい。
【００５９】
以下、本発明のトナー粒子の概要について説明する。
＜トナー粒径＞
本発明のトナーの粒径は、体積平均粒径で３〜９μｍであることが好ましく、更に好ましくは３〜８μｍとされる。この粒径は、凝集剤（塩析剤）の濃度や有機溶媒の添加量、融着時間、重合体の組成によって制御することができる。
トナーの体積平均粒径はコールターカウンターＴＡ−IIあるいはコールターマルチサイザーII（ベックマンコールター社製）で測定されるものである。本発明においては、コールターマルチサイザーIIを用い、粒度分布を出力するインターフェース（ベックマンコールター製）、パーソナルコンピューターを接続して使用した。前記コールターマルチサイザーIIにおけるアパーチャーとしては５０μｍのものを用いて、０．９９μｍ以上（例えば２〜４０μｍ）のトナーの体積分布を測定して粒度分布および平均粒径を算出した。
〔測定条件〕
（１）アパーチャー：５０μｍ
（２）サンプル調製法：電解液〔ＩＳＯＴＯＮ−II−ｐｃ（ベックマンコールター社製）〕５０〜１００ｍｌに界面活性剤（中性洗剤）を適量加えて攪拌し、これに測定試料１０〜２０ｍｇを加える。この系を超音波分散機にて１分間分散処理することにより調製する。
さらに、本発明のトナーとしては、３μｍ以下のトナー粒子の割合が２０個数％以下であることが好ましく、２μｍ以下のトナー粒子の割合が１０個数％以下であることが更に好ましい。
【００６０】
＜トナー形状＞
本発明のトナー粒子の形状としては、平均円形度（下記式で示される円形度の平均値）が０．９３０〜０．９９０であることが好ましく、更に好ましくは０．９５０〜０．９８０とされる。
【００６１】
円形度＝（円相当径から求めた円の周囲長）／（粒子投影像の周囲長）
【００６２】
この範囲よりも円形度が高い場合、感光体や転写ベルトなどのプロセスにおけるクリーニング性が著しく悪化し好ましくなく、この範囲よりも円形度が低い場合はトナーがいびつな形状となり現像の規制部での耐ストレス性が著しく悪化する。
また、円形度の分布がシャープであることが好ましく、円形度の標準偏差は０．１０以下であることが好ましく、下記式で算出されるＣＶ値は２０％未満であることが好ましく、さらに好ましくは１０％未満である。
【００６３】
ＣＶ値＝（円形度の標準偏差／平均円形度）×１００
【００６４】
円形度の標準偏差を０．１０以下とすることで、形状が揃ったトナーとすることができ、トナー間での規制部での耐ストレス性やクリーニング性の差を少なくすることができる。また、ＣＶ値を２０％未満とすることで、同様にシャープな形状分布とすることができ、上記の効果をより顕著に発揮することができる。平均円形度の測定方法は限定されるものではないが、例えばトナー粒子を電子顕微鏡で５００倍に拡大した写真を撮影し、画像解析装置を使用し、５００個以上のトナーについて円形度を測定し、その算術平均値を求めることで、平均円形度を算出することができる。また、簡便な測定方法としては、「ＦＰＩＡ−１０００」（東亜医用電子株式会社製）により測定することができる。
【実施例】
【００６５】
以下、実施例を用いて本発明を詳細に説明するが、本発明の態様はこれに限定されない。なお、本文中の「部」とは「重量部」を表す。
【００６６】
表１と化１に実施例及び比較例に用いた第２の樹脂の種類と分子量、そして添加量を示す。ここで、樹脂Ａ〜Ｄは、以下の方法により合成したものを用いた。
【００６７】
（樹脂Ａ〜Ｄの合成）
樹脂Ａは、スチレン−ブチルアクリレート−メタクリル酸共重合体であり、以下の方法で合成した。
攪拌装置、温度センサ、冷却管、窒素導入装置を取り付けたセパラブルフラスコに、ドデシル硫酸ナトリウム３部、イオン交換水２０００部を仕込み、窒素気流下で攪拌しながら、フラスコ内の温度を８０℃に昇温させた。この活性剤溶液に、重合開始剤（過硫酸カリウム）４部をイオン交換水１００部に溶解させた開始剤溶液を添加し、スチレン３５０部、ブチルアクリレート３３５部、メタクリル酸４８部、ｎ−オクチルメルカプタンの単量体溶液を９０分かけて滴下し、この系を８０℃にて２時間にわたり加熱、攪拌した後、イオン交換水を加熱除去し樹脂Ａを得た。ここで、樹脂Ａの分子量の調整は、ｎ−オクチルメルカプタンの量を０から１０部の範囲で添加することにより行った。
【００６８】
樹脂Ｂはテレフタル酸−ビスフェノールＡのポリエステルであり、以下の方法で合成した。
冷却管、攪拌機及び窒素導入管の付いた反応容器中に、ビスフェノールＡエチレンオキサイド２モル付加物２２０部、テレフタル酸２１８部、イソフタル酸４８部及びジブチルチンオキサイド２部を入れ、常圧で２２０℃で１５時間反応させ、さらに１０〜１５ｍｍＨｇの減圧下で反応させ、樹脂Ｂを得た。
【００６９】
樹脂Ｃはポリウレタンであり、以下の方法で合成した。
冷却管、攪拌機及び窒素導入管の付いた反応容器中に、ｍ−キシリレンジイソシアネート４７５部、１，３−ベンゼンジオールＰＯ２モル付加体３４０部、２，２−ビス（４−ハイドロキシフェニル）パーフルオロプロパン）３４０部を窒素雰囲気下及び常圧で２２０℃で１２時間反応させ、樹脂Ｃを得た。
【００７０】
樹脂Ｄはポリアミドであり、以下の方法で合成した。
冷却管、攪拌機及び窒素導入管の付いた反応容器中に、２，２−ビス（４−カルボキシフェニル）パーフルオロプロパン４００部、１，４−ビスアミノメチルシクロヘキサン１４０部と、触媒として次亜リン酸ナトリウム０．１部と、イオン交換水２００部とを投入し、窒素雰囲気下２５０℃、３５ｋｇ／ｃｍ２で１時間反応を行った。反応終了後、反応器より約１０ｋｇ／ｃｍ２低くした圧力の受け器へ抜き出し、樹脂Ｄを得た。
【００７１】
（実施例１）
本実施例では、第２の樹脂にスチレン−ブチルアクリレート−メタクリル酸共重合体を用い、ワックス（ＷＥＰ−５、日本油脂社製）の分散体を樹脂粒子の中間層形成時に共存させた。
《着色剤分散液》
・シアン着色剤分散液Ｃ１
顔料Ｃ．Ｉ．ピグメントブルー  １５：３                    ５０部
ドデシル硫酸ナトリウム                                    １０部
イオン交換水                                            ２００部
上記をサンドグラインダーミルで分散させ、体積平均粒子径（Ｄ５０）が１７０ｎｍの顔料微粒子分散液を得た。
【００７２】
《ラテックスの調製》
（ラテックス１ＨＭＬの調製）
（分散媒１）
ドデシル硫酸ナトリウム                            ４．０５ｇ
イオン交換水                                ２５００．００ｇ
【００７３】
（１）核粒子の調製（第一段重合）
攪拌装置、温度センサー、冷却管、窒素導入装置を取り付けた５０００ｍｌのセパラブルフラスコに、上記分散媒１を仕込み、窒素気流下２３０ｒｐｍの攪拌速度で攪拌しながら、フラスコ内の温度を８０℃に昇温させた。
（単量体溶液１）
スチレン                                      ５６８．００ｇ
ｎ−ブチルアクリレート                        １６４．００ｇ
メタクリル酸                                    ６８．００ｇ
ｎ−オクチルメルカプタン                        １６．５１ｇ
この活性剤溶液に、重合開始剤（過硫酸カリウム）９．６２ｇをイオン交換水２００ｇに溶解させた開始剤溶液を添加し、上記の単量体溶液を９０分かけて滴下し、この系を８０℃にて２時間にわたり加熱、攪拌することにより重合（第一段重合）を行い、ラテックスを調整した。これを「ラテックス（１Ｈ）」とする。ラテックス（１Ｈ）の重量平均粒径は６８ｎｍであった。
【００７４】
（２）中間層の形成（第二段重合）
（単量体溶液２）
スチレン                                      １２３．８１ｇ
ｎ−ブチルアクリレート                          ３９．５１ｇ
メタクリル酸                                    １２．２９ｇ
ｎ−オクチルメルカプタン                          ０．７２ｇ
ＷＥＰ−５                                      ９４．００ｇ
Ｍｗ２５万の樹脂（モル比St/BA/MAA=51.4/40/8.6）  １２．００ｇ
攪拌装置を取り付けたフラスコ内において、上記の単量体溶液２を仕込み、８０℃に加熱し溶解させて単量体溶液を調整した。
（分散媒２）
Ｃ１０Ｈ２１（ＯＣＨ２ＣＨ２）２ＯＳＯ３Ｎａ           ０．６０ｇ
イオン交換水                                １０００．００ｇ
【００７５】
次いで１．８Ｌマヨネーズ瓶内で分散媒２を８０℃に加熱し、上記単量体溶液２を加え循環経路を有する機械式分散機「クレアミックス（ＣＬＥＡＲＭＩＸ）」（エム・テクニック（株）製）により８０℃で１時間混合分散させ分散液（ミニエマルション）を調整した。そして、攪拌装置、温度センサー、冷却管、窒素導入装置を取り付けた５０００ｍｌのセパラブルフラスコにラテックス（１Ｈ）１４０gとイオン交換水１７００gからなる８０℃の乳化液に、上記単量体溶液２からなる分散液（ミニエマルション）を分散後速やかに加え、窒素気流下２３０ｒｐｍの攪拌速度で攪拌しながら、フラスコ内の液温度８２℃の混合液を調製した。
【００７６】
次いで、この混合液に、重合開始剤（過硫酸カリウム）６．１２ｇをイオン交換水２５０ｍｌに溶解させた開始剤溶液を添加し、この系を８２℃にて１２時間にわたり加熱攪拌することにより重合（第二段重合）を行い、ラテックス（ラテックス（１Ｈ）粒子の表面が被膜された構造の複合樹脂粒子の分散液）を得た。これを「ラテックス（１ＨＭ）」をする。尚、この１ＨＭラテックスをＧＰＣにて分子量測定したところ、この第二段重合で生成した樹脂成分の重量平均分子量は５万であった。
【００７７】
（３）外層の形成（第三段重合）
（単量体溶液３）
スチレン                                      ３４３．６４ｇ
ｎ−ブチルアクリレート                          ５９．４０ｇ
ｎ−オクチルメルカプタン                          ５．９７ｇ
上記の様にして得られたラテックス（１ＨＭ）に、重合開始剤（ＫＰＳ）８．３ｇをイオン交換水３５０ｍｌに溶解させた開始剤溶液を添加し、８２℃の温度条件下に、上記単量体溶液３を一時間かけて滴下した。滴下終了後、２時間にわたり加熱攪拌することにより重合（第三段重合）を行った後、２８℃まで冷却しラテックス（ラテックス（１Ｈ）からなる中心部と、第二段重合樹脂からなる中間層と、第三段重合樹脂からなる外層とを有し、前記第二段重合樹脂層にワックスとしてＷＥＰ−５が含有されている複合樹脂の分散液）を得た。このラテックスを「ラテックス（１ＨＭＬ）」とする。
このラテックス（１ＨＭＬ）を構成する樹脂微粒子は、ＴＨＦ可溶分が１８，０００に主ピーク分子量を有するものであり、また、この樹脂微粒子の重量平均粒径は１８０ｎｍであった。
【００７８】
《着色粒子の調製》
ラテックス（１ＨＭＬ）を４２０．０ｇ（固形分換算）と、イオン交換水９００ｇと、シアン着色剤分散液Ｃ１  １５０ｇとを、温度センサー、冷却管、窒素導入装置、攪拌装置を取り付けた反応容器（四つ口フラスコ）に入れ攪拌した。容器内の温度を３０℃に調製した後、この溶液に５Ｎの水酸化ナトリウム水溶液を加えてｐＨを８〜１０．０に調製した。
【００７９】
次いで、塩化マグネシウム・６水和物６５．０ｇをイオン交換水１０００ｍｌに溶解した水溶液を、攪拌下、３０℃にて１０分間かけて添加した。３分間放置した後に９２℃まで昇温し、会合粒子の生成を行った。その状態で、「コールターカウンター  ＴＡ−ＩＩ」にて会合粒子の粒径を測定し、個数平均粒径が６.１μｍになった時点で、塩化ナトリウム８０．４ｇをイオン交換水１０００ｍｌに溶解した水溶液を添加して粒子成長を停止させ、更に熟成処理として液温度９４℃にて加熱攪拌することにより、粒子の融着及び結晶性物質の相分離を継続させた（熟成工程）。その状態で、「ＦＰＩＡ−２０００」にて会合粒子の形状を測定し、形状係数が０．９６０になった時点で３０℃まで冷却し、攪拌を停止した。生成した会合粒子を濾過し、４５℃のイオン交換水で繰り返し洗浄を行い、その後、４０℃の温風で乾燥することにより、着色粒子１を得た。着色粒子の個数平均粒径と形状係数を再度測定したところ、それぞれ６．０μｍ、０．９６２であった。
【００８０】
《トナーの製造例》
疎水性シリカ（数平均一次粒子径＝１２ｎｍ、疎水化度＝６８）を１．０質量％となる割合で添加するとともに、疎水性酸化チタン（数平均一次粒子径＝２０ｎｍ、疎水化度＝６３）を１．２質量％となる割合でそれぞれ添加し、ヘンシェルミキサーにより混合することにより、シアントナー１を製造した。なお、この着色粒子について、疎水性シリカおよび疎水性酸化チタンの添加によっては、その形状および粒径は変化しない。
【００８１】
（実施例２、３）
中間層の形成（第二段重合）の際に添加する樹脂の分子量と添加量を表１のように変更した以外は、実施例１と同様の方法でトナー粒子を調製した。
【００８２】
（実施例４〜６）
中間層の形成（第二段重合）の際に添加する樹脂の種類を表１のように別の樹脂に変更した以外は、実施例１と同様の方法でトナー粒子を調製した。
【００８３】
（実施例７〜１０）
中間層の形成（第二段重合）の際に添加する樹脂を表１のように２種に変更した以外は、実施例１と同様の方法でトナー粒子を調製した。
【００８４】
（比較例１）
中間層の形成（第二段重合）の際に添加する樹脂の分子量を、ラテックス粒子の分子量を同じにした以外は、実施例１と同様の方法でトナー粒子を調製した。
【００８５】
（比較例２）
中間層の形成（第二段重合）の際に添加する樹脂の分子量を、ラテックス粒子の分子量より小さくした以外は、実施例１と同様の方法でトナー粒子を調製した。
【００８６】
（比較例３）
中間層の形成（第二段重合）の際に樹脂を添加しなかった以外は、実施例１と同様の方法でトナー粒子を調製した。
【００８７】
【表１】
2005091811.tif 000002
【００８８】
【化１】
2005091811.tif 000003
【００８９】
＜実機耐久性（耐破砕性）評価方法＞
評価は、Ｌ／Ｌ環境下（１０℃／１５％ＲＨ）において、カラーレーザープリンタmagicolor2300DL（ミノルタ・キューエムエス社製）により白紙で２０００枚の連続耐久試験を行った後、現像スリーブ上から評価トナーを採取して、走査型電子顕微鏡を用いて、１０００倍の倍率で視野を変えて観察を５回行い、トナー５００個中の破砕トナーの平均個数で行った。評価基準を以下に示す。
◎：破砕トナーが全くなく（１個未満）で、実用上問題ないもの。
○：破砕トナーが１〜２個存在するが、実用上問題ないもの。
△：破砕トナーが３〜９個存在し、実用上問題あるもの。
×：破砕トナーが１０個以上存在し、実用上問題あるもの。
【００９０】
ここで、耐破砕性について説明すると、機械強度の小さいトナーは、実機の規制部（現像スリーブと規制ブレード間）の大きい圧力（線圧２０ｇ重／ｃｍ）により、割れが生じたり、ヒビが入ったりする。その結果、トナーの微紛が増え、現像時の飛び散りや感光体へのフィルミングなどの問題が発生しやすくなる。
【００９１】
＜低温定着性評価方法＞
評価定着器は、magicolor2300DL（ミノルタキューエムエス社製）の定着器の温度制御を任意に変更できるよう改造した改造機を用い、以下の評価を行った。ＣＦ９００用標準紙のＣＦペーパー(坪量８０ｇ／ｍ２)に、合計付着量１５ｇ／ｍ２になるように３層を重ね合わせたベタ画像を画だしし、定着ローラの温度を１５０℃に設定し複写紙上に定着された複写画像を真中から２つに折り曲げてその剥離性を目視にて判断した。
○：実用上問題なし；
△：若干剥離が生じるが、実用上問題がない；
×：実用上問題あり。
【００９２】
評価結果を以下の表２に示す。
【００９３】
【表２】
2005091811.tif 000004
【００９４】
（結果）
表２の結果から明かなように、実機試験において、樹脂粒子の中間層に、マトリックスの樹脂よりも重量平均分子量が１万以上大きい樹脂を含有させることにより、優れた耐破砕性と低温定着性が得られ、実用上問題はなかった。一方、中間層に樹脂を添加しない場合や、マトリックスの樹脂との重量平均分子量の差が１万より小さいあるいは同じ場合には、耐破砕性も低温定着性も劣っていた。これにより、本発明のトナー用樹脂粒子を用いたトナーは、耐破砕性、低温定着性及び耐オフセット性並びに分離性に優れることを確認した。